(57)【要約】【課題】  特定方向への易引裂性に優れるだけでなく、ガスバリア性、溶剤フリーにも優れ、さらに好ましくは直線引裂性や低カール性にも優れるバリア性易引裂共押出フィルム及び包装材を提供する。【解決手段】  少なくとも３層以上の層からなる多層フィルムであって、極性を有する樹脂（ａ）を主成分とするバリア層（Ｉ）と、該バリア層（Ｉ）に隣接する両側に、不飽和カルボン酸又はその誘導体で変性した変性ポリオレフィン系樹脂（ｂ）と環状オレフィン系樹脂（ｃ）を少なくとも含有する、接着層（ＩＩ）と接着層（ＩＩＩ）を各々積層させた積層体を有することを特徴とする、バリア性易引裂共押出多層フィルム。【選択図】なし【特許請求の範囲】
【請求項１】
少なくとも３層以上の層からなる多層フィルムであって、極性を有する樹脂（ａ）を主成分とするバリア層（Ｉ）と、該バリア層（Ｉ）に隣接する両側に、不飽和カルボン酸又はその誘導体で変性した変性ポリオレフィン系樹脂（ｂ）と環状オレフィン系樹脂（ｃ）を少なくとも含有する、接着層（ＩＩ）と接着層（ＩＩＩ）を各々積層させた積層体を有することを特徴とする、バリア性易引裂共押出多層フィルム。
【請求項２】
前記接着層（ＩＩ）及び前記接着層（ＩＩＩ）の、各層における環状オレフィン系樹脂（ｃ）の含有量が１０重量％〜８０重量％であることを特徴とする、請求項１に記載のバリア性易引裂共押出多層フィルム。
【請求項３】
前記環状オレフィン系樹脂（ｃ）のガラス転移温度（Ｔｇ）が１００℃〜１８０℃であることを特徴とする、請求項１又は２に記載のバリア性易引裂共押出多層フィルム。
【請求項４】
前記変性ポリオレフィン系樹脂（ｂ）の粘度ηｂと環状オレフィン系樹脂（ｃ）の粘度ηｃにおいて、測定温度２３０℃、せん断速度１２２／ｓにおける粘度比Ｒη＝ηｃ／ηｂが０．２以上であることを特徴とする、請求項１〜３のいずれか一項に記載のバリア性易引裂共押出多層フィルム。
【請求項５】
前記接着層（ＩＩ）及び前記接着層（ＩＩＩ）が、不飽和カルボン酸又はその誘導体で変性した変性ポリオレフィン系樹脂（ｂ）と環状オレフィン系樹脂（ｃ）と非変性ポリオレフィン系樹脂（ｄ）の混合樹脂を主成分とし、当該非変性ポリオレフィン系樹脂（ｄ）のＪＩＳ  Ｋ７２１０に準拠し測定されるメルトフローレート（ＭＦＲ）が０．１〜３．５ｇ／１０ｍｉｎであることを特徴とする、請求項１〜４のいずれか一項に記載のバリア性易引裂共押出多層フィルム。
【請求項６】
非変性ポリオレフィン系樹脂（ｄ）が直鎖状ポリエチレン系樹脂であることを特徴とする、請求項５に記載のバリア性易引裂共押出多層フィルム。
【請求項７】
前記接着層（ＩＩ）及び前記接着層（ＩＩＩ）の合計厚みｔとフィルム全体厚みＴの厚み比Ｒ＝（ｔ／Ｔ）が０．１０以上であることを特徴とする、請求項１〜６のいずれか一項に記載のバリア性易引裂共押出多層フィルム。
【請求項８】
ポリオレフィン系樹脂（ｅ）を主成分とする樹脂層（ＩＶ）及び樹脂層（Ｖ）を、（ＩＶ）／（ＩＩ）／（Ｉ）／（ＩＩＩ）／（Ｖ）の順に積層させた５層構成からなることを特徴とする、請求項１〜７のいずれか一項に記載のバリア性易引裂共押出多層フィルム。
【請求項９】
少なくとも３層以上の層からなる多層フィルムであって、極性を有する樹脂（ａ）を主成分とするバリア層（Ｉ）と、該バリア層（Ｉ）に隣接して、不飽和カルボン酸又はその誘導体で変性した変性ポリオレフィン系樹脂（ｂ）と環状オレフィン系樹脂（ｃ）を少なくとも含有する接着層（ＩＩ）を少なくとも積層させた積層体であって、前記環状オレフィン系樹脂（ｃ）のガラス転移温度（Ｔｇ）が１００℃〜１８０℃であることを特徴とする、バリア性易引裂共押出多層フィルム。
【請求項１０】
該多層フィルムのＪＩＳ  Ｋ７１２８−２に準拠して測定されるエルメンドルフ引裂強度が、フィルムの流れ方向（ＭＤ）に対するその垂直方向（ＴＤ）において、３０Ｎ／ｍｍ以下であることを特徴とする、請求項１〜９のいずれか一項に記載のバリア性易引裂共押出多層フィルム。
【請求項１１】
極性を有する樹脂（ａ）が極性基を有するオレフィン系樹脂、ポリアミド系樹脂、エチレン・ビニルアルコール共重合体系樹脂およびポリエステル系樹脂からなる群から選択される少なくとも一種であることを特徴とする、請求項１〜１０のいずれか一項に記載のバリア性易引裂共押出多層フィルム。
【請求項１２】
前記バリア層（Ｉ）が、２種類以上の前記極性を有する樹脂（ａ）から構成され、２層以上の積層体からなることを特徴とする、請求項１〜１１のいずれか一項に記載のバリア性易引裂共押出多層フィルム。
【請求項１３】
請求項１〜１２のいずれか一項に記載のバリア性易引裂共押出多層フィルムを用いた包装材。
【請求項１４】
不飽和カルボン酸又はその誘導体で変性した変性ポリオレフィン系樹脂（ｂ）とガラス転移温度（Ｔｇ）が１００〜１８０℃である環状オレフィン系樹脂（ｃ）を少なくとも含有する易引裂接着性樹脂組成物であって、前記変性ポリオレフィン系樹脂（ｂ）の粘度ηｂと前記環状オレフィン系樹脂（ｃ）の粘度ηｃにおいて、測定温度２３０℃、せん断速度１２２／ｓにおける粘度比Ｒη＝ηｃ／ηｂが０．２以上であることを特徴とする易引裂接着性樹脂組成物。
【請求項１５】
前記変性ポリオレフィン系樹脂（ｂ）と前記環状オレフィン系樹脂（ｃ）の他に、更に非変性ポリオレフィン系樹脂（ｄ）を少なくとも有する混合樹脂を主成分とし、該非変性ポリオレフィン系樹脂（ｄ）のＪＩＳ  Ｋ７２１０に準拠し測定されるメルトフローレート（ＭＦＲ）が０．１〜３．５ｇ／１０ｍｉｎであることを特徴とする、請求項１４に記載の易引裂接着性樹脂組成物。
【発明の詳細な説明】
【技術分野】
【０００１】
本発明は、バリア性易引裂共押出多層フィルムに関し、さらに詳しくは、ガスバリア性に優れ、特にフィルムの流れ方向（ＭＤ）に対するその垂直方向（ＴＤ）への易引裂性に優れ、好ましくはＴＤへの直線易引裂性も卓越し、低カール性にも優れたバリア性易引裂共押出多層フィルム及び包装材に関するものである。
【背景技術】
【０００２】
近年、食の安全が注目される中、飲食物、調味料などの食品に用いる包装袋には、ガスバリア性や水蒸気バリア性などの機能性の付与が求められている。さらに、優れた意匠性やパッケージデザインだけでなく、少子高齢化に対応するため易開封性等のバリアフリー化への要求も強くなってきている。
食品包装袋に用いられる包装用積層体は、バリア性やヒートシール性、耐ピンホール性などの包装袋として必要な特性付与の観点から、包装袋外面に位置するポリアミド、ポリエステル等の基材層に対し、高圧法低密度ポリエチレン（ＬＤＰＥ）、エチレン・酢酸ビニル共重合体（ＥＶＡ）等のポリエチレン系樹脂やポリプロピレン系樹脂からなるポリオレフィン系樹脂層を積層したものが用いられてきた。
【０００３】
上記のような積層体からなる包装袋に易開封性を付与する方法として、基材層に易引裂性を付与する方法と基材層に積層させるポリオレフィン系樹脂層に易引裂性を付与する方法に大別できる。
前者としては、例えば、基材層に延伸加工を施した易カットポリアミドフィルムや易カットポリエステルフィルムを用いる方法が挙げられる（特許文献１、２、３）。しかし、このような易カット基材は高価であるだけでなく、フィルムの幅方向において延伸の不均一性が生じ易い。基材として使用する箇所によって、引裂き時の直線性が変化したり、袋状にして引裂いた際に、袋の表側のフィルムと裏側のフィルムのずれ（泣き別れ）が発生し易く、品質が安定しないことが問題となる。
また、後者としては、例えば、ポリエチレン系樹脂と環状ポリオレフィン系樹脂からなる易カットシーラントフィルムを基材の片側に積層させることにより、包装袋の開封方向に対する直線易引裂性を付与する試みがされている（特許文献４）。しかし、該発明では、汎用ポリエステルフィルムと該易カットシーラントフィルムを積層させた場合においては、十分な直線易引裂性が得られていない。
また、両者いずれの方法においても、基材とポリオレフィン系樹脂層を積層させるためには、接着剤やアンカーコート剤を用いたラミネート加工が必須となる。ラミネート加工時に用いる接着剤やアンカーコート剤は、酢酸エチル等の有機溶剤で希釈した状態で使用されることがほとんどであるが、酢酸エチル等の有機溶剤は引火性が高く危険であるだけでなく、人体への有害性もあり、環境への負荷も大きい。
【０００４】
上述の問題に対し、脂肪族ポリアミド樹脂にアイオノマー樹脂と高密度ポリエチレンをブレンドしたポリアミド系樹脂組成物を基材層に用い、共押出法により製膜加工することによりポリアミド系多層フィルムに易引裂性を付与する試みがなされている（特許文献５）。また、特許文献６においては、変性ポリオレフィン系樹脂と環状ポリオレフィン系樹脂とを少なくとも含有する接着性樹脂組成物を用いて、バリア性樹脂層に易引裂性を付与する試みがなされている。さらに、特許文献７、８、９では、ポリアミド等の基材層の上に、変性ポリオレフィン系樹脂からなる接着層を設け、その上に環状オレフィン系樹脂とポリエチレン系樹脂からなる混合樹脂層を設けた積層体が開示されている。
【先行技術文献】
【特許文献】
【０００５】
【特許文献１】特開平１１−４８４２４
【特許文献２】特開平１１−３０９８２５
【特許文献３】特許第３６４２６１６
【特許文献４】特開２０１４−１５９３０２
【特許文献５】特開２００５−４１０９３
【特許文献６】特開２０１８−１０４５８３
【特許文献７】特開２０１７−５２２５０
【特許文献８】特開２０１８−６９７３４
【特許文献９】特開２０１８−６９７３５
【発明の概要】
【発明が解決しようとする課題】
【０００６】
特許文献５記載の技術では、引裂き時の直線性は良好であるが、引裂荷重が大きいために易開封性の包装材には好適ではない。また、脂肪族ポリアミド樹脂からなる基材層にアイオノマー樹脂と高密度ポリエチレンをブレンドするため、脂肪族ポリアミド樹脂からなる基材層のガスバリア性を低下させる恐れがある。特許文献６に具体的に開示のある構成（ガラス転移温度が低い環状ポリオレフィン系樹脂を使用して片側のみに接着性樹脂組成物を積層した構成）では、実際にポリアミド系樹脂やエチレン・ビニルアルコール共重合体等の極性を有する樹脂との積層体としての易引裂性は不十分であり、加えて実使用上重要となる引裂き時の直線性についても不十分であった。また、特許文献７、８、９においても、やはり実用上、特にＴＤ方向の易引裂性、直線易引裂性について十分といえる状況ではなかった。
【０００７】
本発明の目的は、上記した従来技術の問題点を鑑み、特定方向への易引裂性に優れるだけでなく、ガスバリア性、溶剤フリーにも優れ、さらに好ましくは直線引裂性や低カール性にも優れるバリア性易引裂共押出フィルム及び包装材を提供することにある。
【課題を解決するための手段】
【０００８】
上記課題を解決するため、本発明者が鋭意検討した結果、意外にも特定の構成条件下における共押出多層フィルムを作製すると、上記課題を解決できる多層フィルムが得られることを見出し、本発明に到達した。
【０００９】
すなわち、本発明の第１の発明によれば、少なくとも３層以上の層からなる多層フィルムであって、極性を有する樹脂（ａ）を主成分とするバリア層（Ｉ）と、該バリア層（Ｉ）に隣接する両側に、不飽和カルボン酸又はその誘導体で変性した変性ポリオレフィン系樹脂（ｂ）と環状オレフィン系樹脂（ｃ）を少なくとも含有する、接着層（ＩＩ）と接着層（ＩＩＩ）を各々積層させた積層体を有することを特徴とするバリア性易引裂共押出多層フィルムが提供される。
また、第２の発明によれば、第１の発明において、前記接着層（ＩＩ）及び前記接着層（ＩＩＩ）の、各層における環状オレフィン系樹脂（ｃ）の含有量が１０重量％〜８０重量％であることを特徴とするバリア性易引裂共押出多層フィルムが提供される。
また、第３の発明によれば、第１又は２の発明において、前記環状オレフィン系樹脂（ｃ）のガラス転移温度（Ｔｇ）が１００℃〜１８０℃であることを特徴とするバリア性易引裂共押出多層フィルムが提供される。
また、第４の発明によれば、第１〜３のいずれかに記載の発明において、前記変性ポリオレフィン系樹脂（ｂ）の粘度ηｂと環状オレフィン系樹脂（ｃ）の粘度ηｃにおいて、測定温度２３０℃、せん断速度１２２／ｓにおける粘度比Ｒη＝ηｃ／ηｂが０．２以上であることを特徴とするバリア性易引裂共押出多層フィルムが提供される。
また、第５の発明によれば、第１〜４のいずれかに記載の発明において、前記接着層（ＩＩ）及び前記接着層（ＩＩＩ）が、不飽和カルボン酸又はその誘導体で変性した変性ポリオレフィン系樹脂（ｂ）と環状オレフィン系樹脂（ｃ）と非変性ポリオレフィン系樹脂（ｄ）の混合樹脂を主成分とし、当該非変性ポリオレフィン系樹脂（ｄ）のＪＩＳ  Ｋ７２１０に準拠し測定されるメルトフローレート（以下、ＭＦＲとも記載する）が０．１〜３．５ｇ／１０ｍｉｎであることを特徴とするバリア性易引裂共押出多層フィルムが提供される。
また、第６の発明によれば、第５の発明において、非変性ポリオレフィン系樹脂（ｄ）が直鎖状ポリエチレン系樹脂であることを特徴とするバリア性易引裂共押出多層フィルムが提供される。
また、第７の発明によれば、第１〜６のいずれかに記載の発明において、前記接着層（ＩＩ）及び前記接着層（ＩＩＩ）の合計厚みｔとフィルム全体厚みＴの厚み比Ｒ＝（ｔ／Ｔ）が０．１０以上であることを特徴とするバリア性易引裂共押出多層フィルムが提供される。
また、第８の発明によれば、第１〜７のいずれかに記載の発明において、ポリオレフィン系樹脂（ｅ）を主成分とする樹脂層（ＩＶ）及び樹脂層（Ｖ）を、（ＩＶ）／（ＩＩ）／（Ｉ）／（ＩＩＩ）／（Ｖ）の順に積層させた５層構成からなることを特徴とするバリア性易引裂共押出多層フィルムが提供される。
【００１０】
また、第９の発明によれば、少なくとも３層以上の層からなる多層フィルムであって、極性を有する樹脂（ａ）を主成分とするバリア層（Ｉ）と、該バリア層（Ｉ）に隣接して、不飽和カルボン酸又はその誘導体で変性した変性ポリオレフィン系樹脂（ｂ）と環状オレフィン系樹脂（ｃ）を少なくとも含有する接着層（ＩＩ）を少なくとも積層させた積層体であって、前記環状オレフィン系樹脂（ｃ）のガラス転移温度（Ｔｇ）が１００℃〜１８０℃であることを特徴とするバリア性易引裂共押出多層フィルムが提供される。
【００１１】
また、第１０の発明によれば、第１〜９のいずれかに記載の発明において、該多層フィルムのＪＩＳ  Ｋ７１２８−２に準拠して測定されるエルメンドルフ引裂強度が、フィルムの流れ方向（ＭＤ）に対するその垂直方向（ＴＤ）において、３０Ｎ／ｍｍ 以下であることを特徴とするバリア性易引裂共押出多層フィルムが提供される。
また、第１１の発明によれば、第１〜１０いずれかに記載の発明において、極性を有する樹脂（ａ）が極性基を有するオレフィン系樹脂、ポリアミド系樹脂、エチレン・ビニルアルコール共重合体系樹脂およびポリエステル系樹脂からなる群から選択される少なくとも一種であることを特徴とするバリア性易引裂共押出多層フィルムが提供される。
また、第１２の発明によれば、第１〜１１のいずれかに記載の発明において、前記バリア層（Ｉ）が、２種類以上の前記極性を有する樹脂（ａ）から構成され、２層以上の積層体からなることを特徴とするバリア性易引裂共押出多層フィルムが提供される。
また、第１３の発明によれば、第１〜１２のいずれかに記載の発明におけるバリア性易引裂共押出多層フィルムを用いた包装材が提供される。
【００１２】
また、第１４の発明によれば、不飽和カルボン酸又はその誘導体で変性した変性ポリオレフィン系樹脂（ｂ）とガラス転移温度（Ｔｇ）が１００〜１８０℃である環状オレフィン系樹脂（ｃ）を少なくとも含有する易引裂接着性樹脂組成物であって、前記変性ポリオレフィン系樹脂（ｂ）の粘度ηｂと前記環状オレフィン系樹脂（ｃ）の粘度ηｃにおいて、測定温度２３０℃、せん断速度１２２／ｓにおける粘度比Ｒη＝ηｃ／ηｂが０．２以上であることを特徴とする易引裂接着性樹脂組成物が提供される。
また、第１５の発明によれば、前記変性ポリオレフィン系樹脂（ｂ）と前記環状オレフィン系樹脂（ｃ）の他に、更に非変性ポリオレフィン系樹脂（ｄ）を少なくとも有する混合樹脂を主成分とし、該非変性ポリオレフィン系樹脂（ｄ）のＪＩＳ  Ｋ７２１０に準拠し測定されるメルトフローレート（ＭＦＲ）が０．１〜３．５ｇ／１０ｍｉｎであることを特徴とする第１４の発明における易引裂接着性樹脂組成物が提供される。
【発明の効果】
【００１３】
本発明のバリア性易引裂共押出多層フィルムによれば、第１の発明においては、少なくとも３層以上の層からなる多層フィルムであって、極性を有する樹脂（ａ）を主成分とするバリア層（Ｉ）と、該バリア層に隣接する両側に、不飽和カルボン酸又はその誘導体で変性した変性ポリオレフィン系樹脂（ｂ）と環状オレフィン系樹脂（ｃ）を少なくとも含有する、接着層（ＩＩ）及び接着層（ＩＩＩ）を各々積層させた積層体を有することにより、水蒸気バリア性等のガスバリア性に優れるだけでなく、易引裂性、低カール性に優れる。また、引張弾性率も高く、剛性に優れる。
【００１４】
また、第２の発明においては、前記接着層（ＩＩ）及び前記接着層（ＩＩＩ）の各層全体に対する環状オレフィン系樹脂（ｃ）の含有量が１０重量％〜８０重量％であることにより、易引裂性、低カール性に優れる。
【００１５】
また、第３の発明においては、前記環状オレフィン系樹脂（ｃ）のＩＳＯ  １１３５７−３に準拠し測定されたガラス転移温度が１００℃〜１８０℃であることにより、易引裂性、直線引裂性、低カール性に優れる。
【００１６】
また、第４の発明においては、前記変性ポリオレフィン系樹脂（ｂ）の粘度ηｂと環状オレフィン系樹脂（ｃ）の粘度ηｃにおいて、測定温度２３０℃、せん断速度１２２／ｓにおける粘度比Ｒη＝ηｃ／ηｂが０．２以上であることにより、易引裂性、直線引裂性、低カール性に優れる。
【００１７】
また、第５の発明においては、前記接着層（ＩＩ）及び前記接着層（ＩＩＩ）が、不飽和カルボン酸又はその誘導体で変性した変性ポリオレフィン系樹脂（ｂ）と環状オレフィン系樹脂（ｃ）と非変性ポリオレフィン系樹脂（ｄ）の混合樹脂を主成分とし、当該非変性ポリオレフィン系樹脂（ｄ）のＪＩＳ  Ｋ７２１０に準拠し測定されるメルトフローレート（ＭＦＲ）が０．１〜３．５ｇ／１０ｍｉｎであることにより、易引裂性、直線引裂性、低カール性に優れる。
【００１８】
また、第６の発明においては、非変性ポリオレフィン系樹脂（ｄ）が直鎖状ポリエチレン系樹脂であることにより層間強度に優れるだけでなく、易引裂性、直線引裂性、低カール性に優れる。
【００１９】
また、第７の発明においては、前記接着層（ＩＩ）及び前記接着層（ＩＩＩ）の合計厚みｔとフィルム全体厚みＴの厚み比Ｒ（ｔ／Ｔ）が０．１０以上であることにより、易引裂性、直線引裂性、低カール性に優れる。
【００２０】
また、第８の発明においては、ポリオレフィン系樹脂（ｅ）を主成分とする樹脂層（ＩＶ）及び樹脂層（Ｖ）を、（ＩＶ）／（ＩＩ）／（Ｉ）／（ＩＩＩ）／（Ｖ）の順に積層させた５層構成からなることにより、ガスバリア性、易引裂性、直線引裂性、低カール性に優れる。
【００２１】
また、第９の発明においては、少なくとも３層以上の層からなる多層フィルムであって、極性を有する樹脂（ａ）を主成分とするバリア層（Ｉ）と、該バリア層（Ｉ）に隣接して、不飽和カルボン酸又はその誘導体で変性した変性ポリオレフィン系樹脂（ｂ）と環状オレフィン系樹脂（ｃ）を少なくとも含有する接着層（ＩＩ）を少なくとも積層させた積層体であって、前記環状オレフィン系樹脂（ｃ）のガラス転移温度（Ｔｇ）が１００℃〜１８０℃であることにより、易引裂性、直線引裂性に優れる。
【００２２】
また、第１０の発明においては、該多層フィルムのＪＩＳ  Ｋ７１２８−２に準拠して測定されるエルメンドルフ引裂強度が、フィルムの流れ方向（ＭＤ）に対するその垂直方向（ＴＤ）において、３０Ｎ／ｍｍ 以下であることにより、易引裂性に優れる。
【００２３】
また、第１１の発明においては、極性を有する樹脂（ａ）が極性基を有するオレフィン系樹脂、ポリアミド系樹脂、エチレン・ビニルアルコール共重合体系樹脂、ポリエステル系樹脂の群から選択される少なくとも一種であることによりガスバリア性に優れる。
【００２４】
また、第１２の発明においては、バリア層（Ｉ）が、２種類以上の極性を有する樹脂（ａ）から構成され、２層以上の積層体からなることにより、ガスバリア性に優れる。
【００２５】
また、第１３の発明においては、該バリア性易引裂共押出フィルムを用いた包装材は易引裂性に優れるだけでなく、ガスバリア性に優れる。
【００２６】
また、第１４の発明においては、特定の環状オレフィン系樹脂（ｃ）を含有する樹脂組成物により、接着層に用いることで、ガスバリア性、易引裂性、低カール性、引張弾性率、剛性など各種物性に優れるフィルムが得られる。
【００２７】
また、第１５の発明においては、更に特定のＭＦＲを有する非変性ポリオレフィン樹脂（ｄ）を含有する樹脂組成物により、直線引裂性に優れたフィルムが得られる。
【発明を実施するための形態】
【００２８】
以下、本発明のバリア性易引裂共押出多層フィルムについて、各項目ごとに詳細に説明する。なお、本発明において、「主成分とする」とは層を構成する樹脂成分中の主要成分であることを意味し、具体的には層を構成する樹脂成分中７０重量％以上、好ましくは９０重量％以上、さらに好ましくは１００重量％含有することを意味する。
【００２９】
＜バリア性易引裂共押出多層フィルムを構成する層＞
（１）バリア層（Ｉ）
本発明のバリア層（Ｉ）は、極性を有する樹脂（ａ）を主成分とする層である。ここで、極性を有する樹脂とは、樹脂の分子構造中に極性基や高極性の結合を有する樹脂を意味する。より具体的には、極性基として水酸基、カルボキシル基、アミノ基、エステル基、イソシアネート基、グリシジル基等の官能基を持つ樹脂、高極性の結合としてエステル結合、アミド結合、ウレタン結合、ウレア結合、エーテル結合等の結合を持つ樹脂を意味する。
バリア層（Ｉ）は以下に記載する少なくとも一種以上の極性を有する樹脂（ａ）から構成されていればよく、例えば、ポリアミド系樹脂やエチレン・ビニルアルコール共重合体系樹脂を主成分とする単層構成であってもよく、また、ポリアミド系樹脂／エチレン・ビニルアルコール共重合体系樹脂／ポリアミド系樹脂のような多層構成であってもよい。
なお、バリア層（Ｉ）には、本発明の効果を損なわない範囲で、核剤、滑材、熱劣化防止剤、ブロッキング防止剤、帯電防止剤、紫外線吸収剤、顔料、離型剤などの添加剤を添加することが出来る。
【００３０】
（１−１）極性を有する樹脂（ａ）
極性を有する樹脂（ａ）としては、極性基を有するオレフィン系樹脂、ポリアミド系樹脂、エチレン・ビニルアルコール共重合体系樹脂及びポリエステル系樹脂からなる群から選択される少なくとも一種である。
【００３１】
（１−１−１）極性基を有するオレフィン系樹脂
極性基を有するオレフィン系樹脂としては、後述する変性ポリオレフィン系樹脂（ｂ）に相当する樹脂のほか、シラン変性ポリオレフィン等が挙げられる。また、ポリエチレン系樹脂としては、メタロセン触媒等の金属触媒により重合されたエチレンと極性基含有モノマーとの共重合体や有機過酸化物を反応開始剤として重合されるエチレン・酢酸ビニル共重合体（ＥＶＡ）、エチレン・メチルアクリレート共重合体（ＥＭＡ）、エチレン・エチルアクリレート共重合体（ＥＥＡ）、エチレン・アクリル酸共重合体（ＥＡＡ）、エチレン・アクリル酸・無水マレイン酸３成分系共重合体等が挙げられる。該オレフィン系樹脂の、ＪＩＳ  Ｋ７２１０に準拠して、１９０℃、２１．１８Ｎ（２．１６ｋｇ）荷重の条件で測定したときのメルトフローレート（以下、ＭＦＲとも記載する）は、高温成形下での製膜安定性の観点から２０ｇ／１０ｍｉｎ以下が好ましい。ＭＦＲが２０ｇ／１０ｍｉｎ以下であると溶融張力の上昇により製膜安定性が向上する。市販されている極性基を有するオレフィン系樹脂としては、日本ポリエチレン株式会社製「レクスパール」等が挙げられる。
【００３２】
（１−１−２）ポリアミド系樹脂
ポリアミド系樹脂としては、３員環以上のラクタム、重合可能なω−アミノ酸、または、二塩基酸とジアミン等の縮重合によって得られるポリアミドを使用できる。具体的には、ε―カプロラクタム、アミノカプロン酸、エナントラクタム、７−アミノヘプタン酸、１１−アミノウンデカン酸、９−アミノノナン酸、α―ピロリドン、α―ピペリドン等の重合体、ヘキサメチレンジアミン、ノナメチレンジアミン、ウンデカメチレンジアミン、ドデカメチレンジアミン、メタキシリレンジアミン等のジアミンと、テレフタル酸、イソフタル酸、アジピン酸、セバシン酸、ドデカン二塩基酸、グルタール酸等のジカルボン酸と重縮合して得られる重合体またはこれらの共重合体であり、例えば、ポリアミド４、ポリアミド６、ポリアミド７、ポリアミド８、ポリアミド１１、ポリアミド１２、ポリアミド６６、ポリアミド６９、ポリアミド６１０、ポリアミド６１１、ポリアミド６１２、ポリアミド６Ｔ、ポリアミド６／６６、ポリアミド６／１２、ポリアミド６／６Ｔ、ポリアミド６Ｉ／６Ｔ、ＭＸＤ６等が挙げられ、２種以上のポリアミドを用いることもできる。ポリアミドの末端は、モノカルボン酸またはモノアミンで封止されていてもよい。例えば、炭素数２〜２２のモノカルボン酸またはモノアミンで末端が封止されたポリアミドが挙げられる。加工時の成形安定性と耐熱性とのバランスの観点から、ポリアミド６／６６（以下、ＰＡ６／６６とも記載する）又はポリアミド６（以下、ＰＡ６とも記載する）が好適である。市販されているポリアミド系樹脂としては、例えばＤＳＭジャパンエンジニアリングプラスチックス株式会社製「ノバミッド（Ｎｏｖａｍｉｄ）」「アクロン（Ａｋｕｌｏｎ）」、ＢＡＳＦ社製「ウルトラミッド（Ｕｌｔｒａｍｉｄ）」、宇部興産株式会社製「宇部ナイロン（ＵＢＥ  ＮＹＬＯＮ）」等が挙げられる。
【００３３】
上記、ポリアミドの粘度数はＩＳＯ３０７、ＩＳＯ１１５７、ＩＳＯ１６２８に従って測定された値で、好ましくは１５０〜３００ｃｍ３／ｇであり、より好ましくは１７０〜２６０ｃｍ３／ｇである。粘度数が１５０ｃｍ３／ｇより高いと十分な機械強度が得られ易く、粘度数が３００ｃｍ３／ｇより低いと十分な成形性が得られ易い。
【００３４】
（１−１−３）エチレン・ビニルアルコール共重合体系樹脂
エチレン・ビニルアルコール共重合体系樹脂（以下、ＥＶＯＨとも記載する）はエチレン含有率２０〜５０ｍｏｌ％のものであることが好ましく、エチレン含有率３０〜４０ｍｏｌ％のものであることがより好ましい。エチレン含有率が２０ｍｏｌ％以上であると成形加工性が向上し易く、エチレン含有率が５０ｍｏｌ％以下であると充分なガスバリア性を確保し易くなる。さらに、２１０℃、２１．１６８Ｎで測定されるメルトフローレート（ＭＦＲ）が１〜３０ｇ／１０ｍｉｎであることが好ましく、２〜１０ｇ／１０ｍｉｎであることがより好ましい。ＭＦＲが１ｇ／１０ｍｉｎ以上であると押出特性が良好であり好ましい。一方、ＭＦＲが３０ｇ／１０ｍｉｎ以下であると十分な成形加工性が得られ易い。
【００３５】
該ＥＶＯＨは、エチレン・酢酸ビニル共重合体をケン化することによって得られる。該エチレン−酢酸ビニル共重合体は、公知の任意の重合法、例えば、溶液重合、懸濁重合、エマルジョン重合などにより製造され、エチレン−酢酸ビニル共重合体のケン化も公知の方法で行い得る。酢酸ビニル成分のケン化度は、通常、５０ｍｏｌ％以上であることが好ましく、より好ましくは９０ｍｏｌ％以上である。ケン化度がこの範囲であると、高いガスバリア性等が得られ易い傾向がある。
【００３６】
該ＥＶＯＨは、本発明の効果を阻害しない範囲で共重合可能なエチレン性不飽和単量体が共重合されたものであってもよい。かかる単量体としては、プロピレン、１−ブテン、イソブテン等のオレフィン類、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、トリメトキシビニルシラン等のビニルシラン類、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸等が挙げられる。上記記載の範囲内であればエチレン含有率や共重合モノマー組成の異なる２種以上のＥＶＯＨを混合して用いてもよい。市販されているＥＶＯＨとしては、例えば、日本合成化学工業株式会社製「ソアノール（Ｓｏａｒｎｏｌ）」や株式会社クラレ製「エバール（ＥＶＡＬ）」等が挙げられる。
【００３７】
（１−１−４）ポリエステル系樹脂
ポリエステル系樹脂は、ジカルボン酸成分とグリコール成分を共重合して得られる樹脂である。共重合できるジカルボン酸成分としては、例えば、テレフタル酸、イソフタル酸、オルソフタル酸、ナフタレンジカルボン酸、ビフェニルジカルボン酸、シクロヘキサンジカルボン酸、アジピン酸、アゼライン酸、セバシン酸などが挙げられる。また、共重合できるグリコール成分としては、例えば、エチレングリコール、１，３−プロピレングリコール、１，２−プロピレングリコール、１，４−ブタンジオール、ネオペンチルグリコール、１，５−ペンタンジオール、１，６−ヘキサンジオール、ジエチレングリコール、シクロヘキサンジオール、ポリエチレングリコール、ポリテトラメチレングリコール、ポリカーボネートジオール等が挙げられる。具体的には、ポリエチレンテレフタレート（ＰＥＴ）やポリブチレンテレフタレート（ＰＢＴ）等が挙げられ、株式会社ベルポリエステルプロダクツ製「ベルペット」やポリプラスチックス株式会社製「ジュラネックス」等が挙げられる。
【００３８】
（２）接着層（ＩＩ）及び接着層（ＩＩＩ）
本発明の接着層（ＩＩ）及び（ＩＩＩ）は極性を有する樹脂との接着性とフィルムの引裂性を付与するための層であり、不飽和カルボン酸又はその誘導体で変性した変性ポリオレフィン系樹脂（ｂ）と環状オレフィン系樹脂（ｃ）を少なくとも含有する層である。また、非変性ポリオレフィン系樹脂（ｄ）を含有してもよい。さらに、接着層（ＩＩ）及び接着層（ＩＩＩ）を構成する変性ポリオレフィン系樹脂（ｂ）及び環状オレフィン系樹脂（ｃ）、非変性ポリオレフィン系樹脂（ｄ）については、以下に記載する範囲を満足していれば、それぞれの接着層を構成する樹脂が同じであってもよいし、異なっていてもよい。
接着層（ＩＩ）及び接着層（ＩＩＩ）には、本発明の効果を損なわない範囲で、核剤、滑材、熱劣化防止剤、ブロッキング防止剤、帯電防止剤、紫外線吸収剤、顔料、離型剤などの添加剤を添加することが出来る。
【００３９】
（２−１）変性ポリオレフィン系樹脂（ｂ）
変性ポリオレフィン系樹脂（ｂ）は、例えばポリアミド系樹脂やエチレン・ビニルアルコール共重合体と他の層、例えばポリエチレン系樹脂からなる樹脂層、又はポリエチレン系樹脂と環状オレフィンからなる樹脂層、又はポリプロピレン系樹脂からなる樹脂層とを接着するために用いられるものである。本発明では、エチレン又はプロピレンを主たる構成成分とするポリオレフィン系樹脂に不飽和カルボン酸又はその誘導体でグラフト変性した変性ポリオレフィン系樹脂を用いることができる。
【００４０】
ポリオレフィン系樹脂が、ポリエチレン系樹脂である場合は、メタロセン触媒、Ｚｉｅｇｌｅｒ触媒、Ｐｈｉｌｌｉｐｓ触媒等により重合されたホモポリエチレンもしくはエチレン・α−オレフィン共重合体、もしくは有機過酸化物を反応開始剤として重合される高圧法低密度ポリエチレン等が挙げられるが、環状オレフィン系樹脂との界面強度の観点から直鎖状の分子構造を有するエチレン・α−オレフィン共重合体が好ましい。該ポリエチレン系樹脂の密度は、一般的なポリエチレンの密度範囲である０．８６０ｇ／ｃｍ３〜０．９７０ｇ／ｃｍ３であればいずれであってもよい。エチレンと共重合するα−オレフィンの種類としては、通常炭素数３〜８のα−オレフィンであり、具体的にはプロピレン、ブテン−１、ペンテン−１、ヘキセン−１、ヘプテン−１、オクテン−１、４−メチルペンテン−１などが挙げられる。なお、本発明において樹脂の密度は、ＪＩＳ  Ｋ６９２２−２に基づいて測定する値である。
【００４１】
また、該ポリエチレン系樹脂の１９０℃におけるメルトフローレート（ＭＦＲ）は、高温成形下での製膜安定性の観点から２０ｇ／１０ｍｉｎ以下が好ましい。ＭＦＲが２０ｇ／１０ｍｉｎ以下であると溶融張力の上昇により製膜安定性が向上しやすい。ここで、本発明におけるＭＦＲの値は、特に断りがない場合、ＪＩＳ  Ｋ７２１０に準拠して、１９０℃、２１．１８Ｎ（２．１６ｋｇ）荷重の条件で測定したときの値である。
【００４２】
また、ポリオレフィン系樹脂が、ポリプロピレン系樹脂の場合は、プロピレン単独重合体、プロピレンとエチレン、ブテン−１等の他のα−オレフィンとのランダム共重合体又はブロック共重合体等のいずれでも用いることができる。上記重合体の１種類もしくは２種類以上のブレンド物であってもよいが、環状オレフィン系樹脂との界面強度の観点から、メタロセン触媒から得られた直鎖状のエチレン・プロピレン・ランダムブロック共重合体が５０重量％以上含まれることが好ましい。市販されているこのような樹脂としては、例えば日本ポリプロ株式会社製のウィンテック（登録商標）シリーズ等が挙げられる。
【００４３】
また、該ポリプロピレン系樹脂の２３０℃におけるメルトフローレート（ＭＦＲ）は、高温成形下での製膜安定性の観点から１５ｇ／１０ｍｉｎ以下が好ましい。ＭＦＲが１５ｇ／１０ｍｉｎ以下であると溶融張力の上昇により製膜安定性が向上しやすい。
【００４４】
上記、ポリオレフィン系樹脂にグラフト重合させる不飽和カルボン酸としては、アクリル酸、メタクリル酸、フラン酸、クロトン酸、酢酸ビニル、ペンテン酸等の不飽和モノカルボン酸や、マレイン酸、フマル酸、シトラコン酸、イタコン酸等のα，β−不飽和ジカルボン酸またはこれらの無水物等が挙げられる。これらグラフト変性させる官能基含有モノマーの中では、カルボン酸基または酸無水基含有モノマーであるマレイン酸、フマル酸、シトラコン酸、イタコン酸等のα，β−不飽和ジカルボン酸またはこれらの無水物が好ましく、特に無水マレイン酸（ＭＡＨ）が基材との接着強度、樹脂との相溶性、経済性等の観点から好ましく使用される。グラフト重合する該α，β−不飽和カルボン酸又はその誘導体の量は、変性ポリオレフィン樹脂全量に対して、０．０２〜５．０重量％に相当するのが好ましい。
【００４５】
グラフト変性の方法には、重合された樹脂成分をラジカル発生剤の存在下に、グラフト変性させる官能基含有モノマーを押出機内で反応させる溶融法、あるいは溶液中で反応させる溶液法等がある。ラジカル発生剤としては、有機過酸化物、ジヒドロ芳香族化合物、ジクミル化合物等が挙げられる。該有機過酸化物としては、例えば、ヒドロパーオキサイド、ジクミルパーオキサイド、ｔ−ブチルクミルパーオキサイド、ジアルキル（アリル）パーオキサイド、ジイソプロピルベンゼンヒドロパーオキサイド、ジプロピオニルパーオキサイド、ジオクタノイルパーオキサイド、ベンゾイルパーオキサイド、パーオキシ琥珀酸、パーオキシケタール、２，５−ジメチル−２，５−ジ（ｔ−ブチルパーオキシ）ヘキシン、２，５−ジメチル−２，５−ジ（ｔ−ブチルパーオキシ）ヘキサン、ｔ−ブチルオキシアセテート、ｔ−ブチルパーオキシイソブチレート等が好適に用いられる。ジヒドロ芳香族化合物としては、ジヒドロキノリンまたはその誘導体、ジヒドロフラン、１，２−ジヒドロベンゼン、１，２−ジヒドロナフタレン、９，１０−１０ジヒドロフェナントレン等が挙げられる。ジクミル化合物としては、２，３−ジメチル−２，３−ジフェニルブタン、２，３−ジエチル−２，３−ジフェニルブタン、２，３−ジエチル−２，３−ジ（ｐ−メチルフェニル）ブタン、２，３−ジエチル−２，３−ジ（ｐ−ブロモフェニル）ブタン等が例示され、特に２，３−ジエチル−２，３−ジフェニルブタンが好ましく用いられる。
【００４６】
なお、該変性ポリオレフィン系樹脂には、改質材としてエチレンプロピレン系ゴム等のエチレン−α−オレフィン共重合体ゴム、ブタジエン系ゴム、イソブチレンゴム、イソプレン系ゴム、天然ゴム、ニトリルゴムなどのエラストマーを添加してもよい。
市販されている変性ポリオレフィン系樹脂としては、例えば、三菱ケミカル株式会社製「モディック」や三井化学株式会社製「アドマー」などが挙げられる。
【００４７】
（２−２）環状オレフィン系樹脂（ｃ）
環状オレフィン系樹脂（ｃ）としては、例えば、ノルボルネン系重合体、ビニル脂環式炭化水素重合体、環状共役ジエン重合体等が挙げられる。これらの中でも、ノルボルネン系重合体が好ましい。また、ノルボルネン系重合体としては、ノルボルネン系単量体の開環重合体（以下、「ＣＯＰ」ともいう。）、ノルボルネン系単量体とエチレン等のα−オレフィンを共重合したノルボルネン系共重合体（以下、「ＣＯＣ」ともいう。）等が挙げられる。また、ＣＯＰ及びＣＯＣの水素添加物も用いることができる。
【００４８】
ＣＯＣとしては、エチレン、プロピレン、ブテン−１、ペンテン−１、ヘキセン−１、ヘプテン−１、オクテン−１等のα−オレフィンなどの直鎖状モノマーとテトラシクロドデセン、ノルボルネンなどの環状モノマーとから得られた環状オレフィン共重合体が挙げられる。さらに具体的には上記直鎖状モノマーと炭素数が３〜２０のモノシクロアルケンやビシクロ［２．２．１］−２−ヘプテン（ノルボルネン）及びこの誘導体、トリシクロ［４．３．０．１２，５］−３−デセン及びその誘導体、テトラシクロ［４．４．０．１．２，５．１７，１０］−３−ドデセン及びこの誘導体、ペンタシクロ［６．５．１．１３，６．０２，７．０９，１３］−４−ペンタデセン及びこの誘導体、ペンタシクロ［７．４．０．１２，５．１９，１２．０８，１３］−３−ペンタデセン及びこの誘導体、ペンタシクロ［８．４．０．１２，５．１９，１２．０８，１３］−３−ヘキサデセン及びこの誘導体、ペンタシクロ［６．６．１．１３，６．０２，７．０９，１４］−４−ヘキサデセン及びこの誘導体、ヘキサシクロ［６．６．１．１３，６．１１０，１３．０２，７．０９，１４］−４−ヘプタデセン及びこの誘導体、ヘプタシクロ［８．７．０．１２，９．１４，７．１１１，１７．０３，８．０１２，１６］−５−エイコセン等およびこの誘導体、ヘプタシクロ［８．７．０．１３，６．１１０，１７．１１２，１５．０２，７．０１１，１６］−４−エイコセン及びこの誘導体、ヘプタシクロ［８．８．０．１２，９．１４，７．１１１，１８．０３，８．０１２，１７］−５−ヘンエイコセン及びこの誘導体、オクタシクロ［８．８．０．１２，９．１４，７．１１１，１８．１１３，１６．０３，８．０１２，１７］−５−ドコセン及びこの誘導体、ノナシクロ［１０．９．１．１４，７．１１３，２０．１１５，１８．０２，１０．０３，８．０１２，２１．０１４，１９］−５−ペンタコセン及びこの誘導体等の環状オレフィンとの共重合体からなる環状オレフィン共重合体などが挙げられる。直鎖状モノマー及び環状モノマーは、それぞれ単独でも、２種類以上を併用することもできる。また、このような環状オレフィン共重合体は単独であるいは組み合わせて使用することができる。また、環状オレフィン系樹脂（ｃ）に、前記ＣＯＰとＣＯＣを併用することもできる。その場合は、ＣＯＰとＣＯＣのそれぞれの異なった性能を付与することができる。
【００４９】
ポリエチレンに対する分散性の観点から、環状オレフィン系樹脂（ｃ）はＣＯＣであることが好ましい。また、ＣＯＣとしては、直鎖状モノマーがエチレンである、エチレン・環状オレフィン共重合体であることが好ましい。さらには、環状モノマーは、ノルボルネン等であることが好ましい。
【００５０】
さらに、環状オレフィン系樹脂（ｃ）のガラス転移温度は７０℃〜１８０℃であることが好ましく、特に１００℃から１８０℃、より好ましくは１１５℃以上であり、さらに好ましくは１５０℃以下、特に１４０℃以下である。ガラス転移温度は、ＩＳＯ  １１３５７−３に準拠し測定される。好ましくはバリア層（Ｉ）に直接隣接した層に、ガラス転移温度が１００℃以上、好ましくは１１５℃以上のエチレン・環状オレフィン共重合体を用いると、フィルムの流れ方向（ＭＤ）だけでなく、垂直方向（ＴＤ）においても卓越した直線易引裂性を発現することができるため、より好ましい。ガラス転移温度の異なる環状オレフィン系樹脂（ｃ）を２種類以上用いてもよい。
【００５１】
直線易引裂性に有効な分散状態としては、変性ポリオレフィン系樹脂（ｂ）及び／又は非変性ポリオレフィン系樹脂（ｄ）の海に、ＭＤに引き伸ばされた環状オレフィン系樹脂（ｃ）が島として存在しているサブミクロンオーダーの海‐島構造である。
本発明のように、バリア層（Ｉ）に直接隣接した層に、環状オレフィン系樹脂（ｃ）が含有されている場合、環状オレフィン樹脂のガラス転移温度が低すぎると冷却過程での環状オレフィン系樹脂の粘度が上がりにくくなり、ＭＤ配向が緩和することで上述の直線易引裂性に有効な分散状態が形成できないため、直線易引裂性を低下させる恐れがある。また、環状オレフィン系樹脂（ｃ）のガラス転移温度が１８０℃を上回ると、剛性が高くなりすぎて押出特性や製膜安定性が悪化する懸念がある。
【００５２】
また、ＪＩＳ  Ｋ７１９９を参考にし、オリフィス長さ１０ｍｍ、オリフィス径１ｍｍ、バレル径９．５５ｍｍ、オリフィス流入角フラットの条件で測定される、せん断速度１２２／ｓにおける変性ポリオレフィン系樹脂（ｂ）の粘度ηｂと環状オレフィン系樹脂（ｃ）の粘度ηｃの粘度比Ｒη＝ηｃ／ηｂが２３０℃において０．２以上であることが好ましい。粘度比Ｒηが０．２以上であると、成形温度下での変性ポリオレフィン系樹脂（ｂ）と環状オレフィン系樹脂（ｃ）との粘度バランスがとれ、易引裂性に有効な分散状態が形成され、易引裂性を向上させ易くなる。
【００５３】
エチレン・環状オレフィン共重合体は、エチレン／環状オレフィンの含有割合が重量比で１５〜４０／８５〜６０のものであることが好ましい。より好ましくは１５〜３５／８５〜６５のものである。さらに好ましくは、２０〜３０／８０〜７０のものである。エチレンの含有比率がこの範囲にあれば、フィルムの剛性、易引裂性、加工安定性、成形性、製袋適性が向上するため好ましい。
また、環状オレフィン系樹脂（ｃ）の重量平均分子量は、５，０００〜５００，０００が好ましく、７，０００〜３００，０００であるものがより好ましい。
【００５４】
環状オレフィン系樹脂（ｃ）として用いることができる市販品として、ノルボルネン系モノマーの開環重合体（ＣＯＰ）としては、例えば、日本ゼオン株式会社製「ゼオノア（ＺＥＯＮＯＲ）」等が挙げられ、ノルボルネン系共重合体（ＣＯＣ）としては、例えば、三井化学株式会社製「アペル」、ポリプラスチックス株式会社製「トパス（ＴＯＰＡＳ）」等が挙げられる。ノルボルネン系単量体の含有比率が前述の範囲にあること、加工性等の理由から、ＴＯＰＡＳのグレード８００７Ｆ、７０１０Ｆ、５０１３Ｆ、６０１３Ｆなどが好ましい。
【００５５】
（２−３）非変性ポリオレフィン系樹脂（ｄ）
非変性ポリオレフィン系樹脂（ｄ）は、接着層（ＩＩ）及び接着層（ＩＩＩ）を構成する変性ポリオレフィン系樹脂（ｂ）及び環状オレフィン系樹脂（ｃ）以外の構成要素であり、一種又は二種以上の樹脂から構成されてもよい。非変性ポリオレフィン系樹脂（ｄ）としては、ポリエチレン系樹脂又はポリプロピレン系樹脂が挙げられるが、環状オレフィン系樹脂との界面強度の観点から、ポリエチレン系樹脂が好ましい。
【００５６】
ポリエチレン系樹脂としては、メタロセン触媒、Ｚｉｅｇｌｅｒ触媒、Ｐｈｉｌｌｉｐｓ触媒等により重合されたホモポリエチレンもしくはエチレン・α−オレフィン共重合体、もしくは有機過酸化物を反応開始剤として重合される高圧法低密度ポリエチレン、エチレン・酢酸ビニル共重合体（ＥＶＡ）、エチレン・メチルアクリレート共重合体（ＥＭＡ）、エチレン・エチルアクリレート共重合体（ＥＥＡ）、エチレン・アクリル酸共重合体（ＥＡＡ）、エチレン・アクリル酸・無水マレイン酸３成分系共重合体等の中から選択される１種類もしくは２種類以上の混合物であってもよいが、環状オレフィン系樹脂との界面強度の観点から直鎖状ポリエチレン系樹脂が好ましい。また、該ポリエチレン系樹脂の密度も、一般的なポリエチレンの密度範囲である０．８６０ｇ／ｃｍ３〜０．９７０ｇ／ｃｍ３であればいずれであってもよい。密度範囲は好ましくは０．８６０ｇ／ｃｍ３〜０．９３５ｇ／ｃｍ３である。
エチレンと共重合するα−オレフィンの種類としては、通常炭素数３〜８のα−オレフィンであり、具体的にはプロピレン、ブテン−１、ペンテン−１、ヘキセン−１、ヘプテン−１、オクテン−１、４−メチルペンテン−１などが挙げられる。
【００５７】
また、ポリプロピレン系樹脂としては、プロピレン単独重合体、プロピレンとエチレン、ブテン−１等の他のα−オレフィンとのランダム共重合体又はブロック共重合体等が挙げられ、いずれでも用いることができる。上記重合体の１種類もしくは２種類以上のブレンド物であってもよいが、直鎖状ポリエチレン系樹脂と環状オレフィン系樹脂との界面強度の観点から、メタロセン触媒から得られた直鎖状のエチレン・プロピレン・ランダムブロック共重合体が５０重量％以上含まれることが好ましい。市販されている樹脂としては、例えば日本ポリプロ株式会社製のウィンテック（登録商標）シリーズ等が挙げられる。
非変性ポリオレフィン系樹脂（ｄ）のメルトフローレートについては、ポリエチレン系樹脂の場合は１９０℃において、またポリプロピレン系樹脂において２３０℃において、０．０５〜２０ｇ／１０ｍｉｎが好ましく、より好ましくは０．１〜１０ｇ／ｍｉｎであり、さらに好ましくは、０．１〜３．５／ｍｉｎである。メルトフローレートが０．１〜３．５／１０ｍｉｎの場合、環状オレフィン系樹脂との粘度バランスが良好となるため、接着層（ＩＩ）及び接着層（ＩＩＩ）中における環状オレフィン系樹脂がＭＤに引き伸ばされた分散構造を形成し、直線引裂性に優れるため、より好ましい。
また、せん断速度１２２／ｓにおける環状オレフィン系樹脂（ｃ）の粘度ηｃと非変性ポリオレフィン系樹脂（ｄ）の粘度ηｄの粘度比ηｃ／ηｄが１９０℃〜２５０℃において０．２以上であることにより、直線引裂性により優れる多層フィルムが提供される。
【００５８】
（３）樹脂層（ＩＶ）及び樹脂層（Ｖ）
本発明では、極性を有する樹脂（ａ）を主成分とするバリア層（Ｉ）と、該バリア層に隣接する両側に、不飽和カルボン酸又はその誘導体で変性した変性ポリオレフィン系樹脂（ｂ）と環状オレフィン系樹脂（ｃ）を少なくとも含有する接着層（ＩＩ）と接着層（ＩＩＩ）を各々積層させた積層体有する少なくとも３層以上の多層フィルムにおいて、更に好ましくは、他の樹脂層として、樹脂層（ＩＶ）、樹脂層（Ｖ）を含むことができる。樹脂層（ＩＶ）及び樹脂層（Ｖ）は、ポリオレフィン系樹脂（ｅ）を主成分とする層であり、各々の樹脂層におけるポリオレフィン系樹脂（ｅ）は下記に記述する範囲内であれば同じであっても異なってもよい。
なお、樹脂層（ＩＶ）及び樹脂層（Ｖ）には、本発明の効果を損なわない範囲で、核剤、滑材、熱劣化防止剤、ブロッキング防止剤、帯電防止剤、紫外線吸収剤、顔料、離型剤などの添加剤を添加することが出来る。また、上記環状オレフィン系樹脂を改質材として添加することもできる。
【００５９】
（３−１）ポリオレフィン系樹脂（ｅ）
ポリオレフィン系樹脂（ｅ）としては、ポリオレフィン系樹脂であれば特に限定されるものではなく、例えば、ポリエチレン系樹脂又はポリプロピレン系樹脂、上記変性ポリオレフィン系樹脂等が挙げられる。
【００６０】
ポリエチレン系樹脂としては、メタロセン触媒、Ｚｉｅｇｌｅｒ触媒、Ｐｈｉｌｌｉｐｓ触媒等により重合されたホモポリエチレンもしくはエチレン・α−オレフィン共重合体、もしくは有機過酸化物を反応開始剤として重合される高圧法低密度ポリエチレン、エチレン・酢酸ビニル共重合体（ＥＶＡ）、エチレン・メチルアクリレート共重合体（ＥＭＡ）、エチレン・エチルアクリレート共重合体（ＥＥＡ）、エチレン・アクリル酸共重合体（ＥＡＡ）、エチレン・アクリル酸・無水マレイン酸３成分系共重合体等の中から選択される１種類もしくは２種類以上のブレンド物であってもよい。また、該ポリエチレン系樹脂の密度も、一般的なポリエチレンの密度範囲である０．８６０ｇ／ｃｍ３〜０．９７０ｇ／ｃｍ３であればいずれであってもよい。エチレンと共重合するα−オレフィンの種類としては、前記、非変性ポリオレフィン系樹脂（ｄ）で記載したものと同様である。
また、該ポリエチレン系樹脂の１９０℃におけるメルトフローレート（ＭＦＲ）は、高温成形下での製膜安定性の観点から２０ｇ／１０ｍｉｎ以下が好ましい。ＭＦＲが２０ｇ／１０ｍｉｎ以下であれば、溶融張力の上昇により製膜安定性が向上し易い。
【００６１】
ポリプロピレン系樹脂としては、プロピレン単独重合体、プロピレンとエチレン、ブテン−１等の他のα−オレフィンとのランダム共重合体又はブロック共重合体等が挙げられ、いずれでも用いることができる。上記重合体の１種類もしくは２種類以上のブレンド物であってもよいが、接着層（ＩＩ）及び接着層（ＩＩＩ）との層間強度の観点から、メタロセン触媒から得られた直鎖状のエチレン・プロピレン・ランダムブロック共重合体が５０重量％以上含まれることが好ましい。市販されている樹脂としては、例えば日本ポリプロ株式会社製のウィンテック（登録商標）シリーズ等が挙げられる。
また、該ポリプロピレン系樹脂の２３０℃におけるメルトフローレート（ＭＦＲ）は、高温成形下での製膜安定性の観点から１５ｇ／１０ｍｉｎ以下が好ましい。ＭＦＲが１５ｇ／１０ｍｉｎ以下であると、溶融張力の上昇により製膜安定性が向上し易い。
【００６２】
変性ポリオレフィン系樹脂としては、上述（２−１）に記載した範囲内のものであればいずれであってもよい。
【００６３】
＜バリア性易引裂共押出多層フィルム＞
本発明の一態様におけるバリア性易引裂共押出多層フィルムは、前述したように、少なくとも３層以上の層からなり、各々、特定のバリア層（Ｉ）と該バリア層に隣接する両側に、接着層（ＩＩ）及び接着層（ＩＩＩ）を積層させた積層体、すなわち、（ＩＩ）／（Ｉ）／（ＩＩＩ）という積層構造を有する。さらに、接着層（ＩＩ）及び接着層（ＩＩＩ）の合計厚みｔとフィルム全体厚みＴの厚み比Ｒ（ｔ／Ｔ）が０．１０以上となるように積層させたものは、易引裂性及び直線引裂性に優れるためより好ましい。このように、該バリア性易引裂共押出多層フィルムは、特定のバリア層（Ｉ）と該バリア層に隣接する両側に接着層（ＩＩ）及び接着層（ＩＩＩ）を積層させた積層体を有し、特定の厚み比Ｒを満足していればよいため、例えば、樹脂層（ＩＶ）及び樹脂層（Ｖ）を、（ＩＶ）／（ＩＩ）／（Ｉ）／（ＩＩＩ）／（Ｖ）の順に積層させた５層構成フィルムなど、層の積層数に特段制限はない。例えば、樹脂層（ＩＶ）と樹脂層（Ｖ）で融点差を設ければ、フィルム内外層での融点差を大きくとることが出来るため、各種充填機械への適応範囲が広がり、低温度でのヒートシールや高速充填等が可能となる。
【００６４】
バリア性易引裂共押出多層フィルムの厚みとしては、２０〜２００μｍのものが好ましい。多層フィルムの厚さが２０μｍ以上であれば、優れた二次成形性が得られる。また、多層フィルムの厚さが３０〜２００μｍの範囲であれば、最表面に露出する層同士をヒートシールすることにより、包装材として使用できる。
本発明のバリア性易引裂共押出多層フィルムは、共押出法により、バリア層（Ｉ）、接着層（ＩＩ）、接着層（ＩＩＩ）を直接積層することにより製造される。
【００６５】
例えば、バリア層（Ｉ）に用いるポリアミド系樹脂と、接着層（ＩＩ）及び接着層（ＩＩＩ）に用いる変性ポリオレフィン系樹脂及び環状オレフィン系樹脂と、樹脂層（ＩＶ）及び樹脂層（Ｖ）に用いるポリオレフィン系樹脂とを、それぞれ別の押出機で加熱溶融させ、共押出多層ダイス法やフィードブロック法等の方法により溶融状態で（ＩＶ）／（ＩＩ）／（Ｉ）／（ＩＩＩ）／（Ｖ）の順の位置関係になるよう積層した後、空冷インフレーションや水冷インフレーション、Ｔダイ・チルロール法等によりフィルム状に成形にする共押出法が挙げられる。この共押出法は、各層の厚さの比率を比較的自由に調整することが可能で、衛生性に優れ、コストパフォーマンスにも優れた多層フィルムが得られるので好ましい。
【００６６】
上記製造方法で製造されたバリア性易引裂共押出多層フィルムは、易引裂性を付与するための一般的な延伸工程などの２次加工を必要とせず、共押出法により製膜加工のみで易引裂性を発現することが特徴である。これは、例えば、上記特定の層構成にて共押出しインフレーション成形により製膜をすると、接着層（ＩＩ）及び接着層（ＩＩＩ）中の環状オレフィン系樹脂がフィルムの流れ方向（ＭＤ）に引き伸ばされた状態で冷却固化された分散構造を形成することに起因する。したがって、共押出し時の加工温度下におけるポリエチレン系樹脂と環状オレフィンとの粘度バランスが分散構造に大きく影響するため、特に加工温度に合わせた最適な環状オレフィン系樹脂を選択する必要がある。例えば、ポリアミド６／６６共重合樹脂をバリア層（Ｉ）に用いる場合、共押出法での加工温度は２１０〜２５０℃程度に達するため、接着層（ＩＩ）及び接着層（ＩＩＩ）に用いる環状オレフィン系樹脂のガラス転移温度は比較的高い１００℃〜１４０℃がより好ましい。
【００６７】
また、本発明の別の一態様におけるバリア性易引裂共押出多層フィルムは、特定のバリア層（Ｉ）と、該バリア層に隣接して、接着層（ＩＩ）を少なくとも積層させた積層体、すなわち（ＩＩ）／（Ｉ）という積層構造を有する。当該フィルムにおいて、層構成、層の積層数などは、バリア層（Ｉ）に隣接する接着層のうち一方を含有する必要がないこと以外は、バリア層（Ｉ）の両側に接着層を有するフィルムと同様である。
【００６８】
３．  包装材
本発明のバリア性易引裂共押出多層フィルムからなる包装材としては、食品、薬品、医療器具、工業部品、雑貨、雑誌等の用途に用いる包装袋、包装容器等が挙げられる。
【００６９】
前記包装袋は、本発明のバリア性易引裂共押出多層フィルムの内層同士を重ねてヒートシールすることにより形成した包装袋が挙げられる。２枚の該バリア性易引裂共押出多層フィルムを所望とする包装袋の大きさに切り出して、それらを重ねて３辺をヒートシールして袋状にした後、ヒートシールをしていない１辺から内容物を充填した後、ヒートシールして密封することで包装袋として用いることができる。また、同様に２枚の該バリア性易引裂共押出多層フィルムを所望とする包装袋の大きさに切り出して、それらを重ねてパウチ状に製袋した後、開口部より内容物を充填した後、ヒートシールして密封することでスタンディングパウチ包装袋として用いることもできる。さらに、１枚のバリア性易引裂共押出多層フィルムを用いて、横ピロー包装、縦ピロー包装の形態でも用いることができる。さらに、該バリア性易引裂共押出多層フィルムの内層とヒートシール可能な別のフィルムを重ねてヒートシールすることにより包装袋を形成することも可能である。その際、使用する別のフィルムとしては、比較的機械強度の弱いＬＤＰＥ、ＥＶＡ等のフィルムを用いることができる。
【００７０】
本発明のバリア性易引裂共押出多層フィルムを用いた包装材には、初期の引裂強度を弱め、開封性を向上するためにＶノッチ、Ｉノッチ、ミシン目、微多孔などの任意の引き裂き開始部を形成すると好ましい。ノッチ等の形成部としては、シール部や包装材の上下端部、左右折り目部、ピロー包装の背張り部等が挙げられる。包装材の形態とノッチ形成部に応じて、ノッチ周囲にノッチを囲むようにして三日月状等の形状のシール部を設けることで、内部の密閉性を確保できる。
【００７１】
また、前記包装容器としては、本発明のバリア性易引裂共押出多層フィルムを二次成形することにより得られる深絞り成形品（上部に開口部がある底材）が挙げられ、代表的なものとして食品用途の真空包装袋のボトム材やブリスターパックの底材などが挙げられる。このボトム材や底材を密封する蓋材は、ボトム材や底材とヒートシールできるものであれば特に材質は問わないが、双方を同時に引き裂いて開封できることから、本発明のバリア性易引裂共押出多層フィルムを蓋材として用いることが好ましい。
上記の二次成形方法としては、例えば、真空成形法、圧空成形法、真空圧空成形法等が挙げられる。これらの中でも、フィルムあるいはシートを包装機上にてインラインで成形し、内容物を充填できるため真空成形が好ましい。
【００７２】
なお、一般的に包装材の流れ方向（ＭＤ）は、充填時や製袋時のライン方向に平行な軸であり、且つ原反フィルムの流れ方向（ＭＤ）に対応する。例えば、横ピロー包装材であれば、背張りの長尺方向が包装材の流れ方向（ＭＤ）に対応し、且つフィルムの流れ方向（ＭＤ）に対応する。
【実施例】
【００７３】
以下に、本発明の実施例と比較例を示す。
＜使用原料＞
（１−１）極性を有する樹脂（ａ）
・ＰＡ６／６６共重合体、密度１１３０ｋｇ／ｍ３、粘度数２４６ｃｍ３／ｇ（ＤＳＭジャパンエンジニアリングプラスチックス社製「ノバミッド  ２０３０ＣＡ」）
・エチレン・ビニルアルコール共重合体、エチレンコンテント３８ｍｏｌ％、ＭＦＲ（２１０℃、２１６０ｇ）４．０ｇ／１０ｍｉｎ、密度１．１７ｇ／ｃｍ３（日本合成化学工業株式会社製「ソアノール  ＥＴ３８０３ＲＢ」）
（１−２）変性ポリオレフィン系樹脂（ｂ）
・変性ＰＥ１：マレイン酸グラフト変性ポリエチレン（三菱ケミカル株式会社製）密度０．９２０ｇ／ｃｍ３、ＭＦＲ３ｇ／１０ｍｉｎ、粘度５２６Ｐａ・ｓ（測定温度２３０℃、せん断速度１２２／ｓ）
・変性ＰＥ２：マレイン酸グラフト変性ポリエチレン（三菱ケミカル株式会社製「モディックＭ５２２」）密度０．９２０ｇ／ｃｍ３、ＭＦＲ１．２ｇ／１０ｍｉｎ、粘度１２６０Ｐａ・ｓ（測定温度２３０℃、せん断速度１２２／ｓ）
（１−３）環状オレフィン系樹脂（ｃ）
・ＣＯＣ１：８００７Ｆ：ガラス転移温度７８℃（ポリプラスチックス株式会社製「ＴＯＰＡＳ  ８００７Ｆ−６００」）
・ＣＯＣ２：７０１０Ｆ：ガラス転移温度１１０℃（ポリプラスチックス株式会社製「ＴＯＰＡＳ７０１０Ｆ−６００」）
・ＣＯＣ３：６０１３Ｆ：ガラス転移温度１３８℃（ポリプラスチックス株式会社製「ＴＯＰＡＳ６０１３Ｆ−０４」）
・ＣＯＣ４：５０１３Ｆ：ガラス転移温度１３４℃（ポリプラスチックス株式会社製「ＴＯＰＡＳ５０１３Ｆ−０４」）
（１−４）非変性ポリオレフィン系樹脂（ｄ）
・ＬＬＤＰＥ１：ＵＦ３２０：密度０．９２２ｇ／ｃｍ３、ＭＦＲ０．９ｇ／１０ｍｉｎ（日本ポリエチレン株式会社製「ノバテックＬＬ  ＵＦ３２０」）
・ＬＬＤＰＥ２：ＮＣ５６６Ａ：密度０．９１８ｇ／ｃｍ３、ＭＦＲ３．８ｇ／１０ｍｉｎ（日本ポリエチレン株式会社製「ハーモレックス  ＮＣ５６６Ａ」）
（１−５）ポリオレフィン系樹脂（ｅ）
・ＬＬＤＰＥ３：ＮＦ４４４Ａ：密度０．９１２ｇ／ｃｍ３、ＭＦＲ２．０ｇ／１０ｍｉｎ（日本ポリエチレン株式会社製「ハーモレックス  ＮＦ４４４Ａ」）
・ＬＬＤＰＥ１：ＵＦ３２０：密度０．９２２ｇ／ｃｍ３、ＭＦＲ０．９ｇ／１０ｍｉｎ（日本ポリエチレン株式会社製「ノバテックＬＬ  ＵＦ３２０」）
・ＬＤＰＥ１：ＬＥ３０６：密度０．９１９ｇ／ｃｍ３、ＭＦＲ１．０ｇ／１０ｍｉｎ（日本ポリエチレン株式会社製「ノバテックＬＤ  ＬＥ３０６」）
・ＬＬＤＰＥ４：ＵＦ４２５：密度０．９２６ｇ／ｃｍ３、ＭＦＲ０．８ｇ／１０ｍｉｎ（日本ポリエチレン株式会社製「ノバテックＬＬ  ＵＦ４２５」）
【００７４】
＜フィルム成形＞
（２−１）共押出５層空冷インフレーションフィルム成形
成形機：５種５層空冷インフレーション成形機（株式会社プラコー製）
押出機：φ４０ｍｍ×５機
ダイス：φ１５０ｍｍ（スタックダイ）
【００７５】
＜物性評価方法＞
（３−１）粘度比Ｒη
ＪＩＳ  Ｋ７１９９を参考にし、以下の装置を用いて溶融粘度を測定した。得られた溶融粘度のうち、せん断速度１２２／ｓの値を用いて粘度比Ｒηを算出した。
装置：キャピログラフ１Ｂ（株式会社東洋精機製作所製）
オリフィス長さ：１０ｍｍ
オリフィス径：１ｍｍ
バレル径：９．５５ｍｍ
オリフィス流入角：フラット
測定温度：２３０℃
【００７６】
（３−２）ずれ量Ｌ
直線引裂性の指標として、ずれ量Ｌを以下に記載の方法で測定した。
（３−２−１）試験片
フィルムの流れ方向（ＭＤ）に沿って５０ｍｍ、その垂直方向（ＴＤ）に沿って２５０ｍｍの短冊状試験片を切り出し、５０ｍｍの短辺を２５ｍｍずつ等分するように、ＴＤに沿った標線を試験片上に書き込む。加えて、一方の短辺から標線に沿って５０ｍｍの切れ込みを入れる。
（３−２−２）測定用治具
長さ２５０ｍｍ、幅３０ｍｍ、厚み４ｍｍ程度の板紙を使用する。なお、本試験では、厚み１ｍｍ程度の厚紙を４枚積層させた。
（３−２−３）試験機
装置：株式会社オリエンテック製テンシロン万能試験機
チャック間距離：６５ｍｍ
引張速度：５００ｍｍ／ｍｉｎ
測定環境：温度２３℃、湿度５０％
（３−２−４）ずれ量Ｌの測定
短冊状試験片をその標線が、測定用治具の長辺の際に沿うように治具上にテープ等で固定する。切れ込みの入った二股の試験片端部において、治具に固定された側を試験機上部のチャックへ、他方を試験機下部のチャックへ、試験機の引張方向に対して４５°傾けた状態で固定する。既定の引張速度で試験片を引き裂き、引き裂き末端部の標線からのずれ量Ｌをスケールにて計測する。ずれ量Ｌが小さいほど、標線に沿って直線的に引裂がされていることを示す。
【００７７】
（３−３）エルメンドルフ引裂強度
ＪＩＳ Ｋ７１２８−２を参考にし、以下の装置を用いてエルメンドルフ引裂強度を評価した。なお、測定方向はフィルムの流れ方向に対するその垂直方向（ＴＤ）の値である。
装置：デジタルエルメンドルフ引裂試験機  型式ＳＡ（株式会社東洋精機製作所製）
測定環境：温度２３℃、湿度５０％
【００７８】
（４）直線易引裂性
前記（３−２）のずれ量Ｌ及び、（３−３）のエルメンドルフ引裂強度の結果から、下記の通り、直線易引裂性を評価した。
直線易引裂性◎：ずれ量２５ｍｍ未満及び引裂強度３０Ｎ／ｍｍ以下
直線易引裂性○：ずれ量２５ｍｍ以上及び引裂強度３０Ｎ／ｍｍ以下
直線易引裂性×：ずれ量２５ｍｍ以上及び引裂強度３０Ｎ／ｍｍ超え
【００７９】
（５）低カール性
フィルム全体のカール性を目視で確認し、カールが小さいものは「○」、カールが大きいものは「×」とした。
【００８０】
（実施例１）
上記、使用原料を用いて、樹脂層（ＩＶ）／接着層（ＩＩ）／バリア層（Ｉ）／接着層（ＩＩＩ）／樹脂層（Ｖ）の順序で前記（２）記載の共押出空冷インフレーション法により積層させた５層インフレーションフィルムを得た。各層の厚みは樹脂層（ＩＶ）側から３０／１０／２０／１０／３０μｍに設定し、ブロー比は１．４とした。フィルム全体に対する接着層の厚み比Ｒは０．２０とし、接着層（ＩＩ）及び接着層（ＩＩＩ）中の環状オレフィン系樹脂のガラス転移温度は１１０℃とした。バリア層（Ｉ）にはＰＡ６／６６共重合体である２０３０ＣＡを用いた。樹脂種や層構成の詳細及び評価結果を表１に示す。
【００８１】
（実施例２）
上記、実施例１の接着層（ＩＩ）及び接着層（ＩＩＩ）中の環状オレフィン系樹脂のガラス転移温度を１３８℃とした５層インフレーションフィルムを得た。樹脂種や層構成の詳細及び評価結果を表１に示す。
【００８２】
（実施例３）
上記、実施例１の各層厚みを接着層（ＩＶ）側から３０／３０／３０／３０／３０μｍに設定し、厚み比Ｒは０．４０とした５層インフレーションフィルムを得た。ブロー比は１．２とした。環状オレフィン系樹脂（ｃ）と非変性ポリオレフィン系樹脂（ｄ）の１９０℃〜２５０℃における粘度比ηｃ／ηｄは０．２６〜２．４とした。樹脂種や層構成の詳細及び評価結果を表１に示す。
【００８３】
（実施例４）
上記、実施例１の各層厚みを接着層（ＩＶ）側から４０／１０／３０／１０／４０μｍに設定し、厚み比Ｒは０．１５とした５層インフレーションフィルムを得た。環状オレフィン系樹脂（ｃ）と非変性ポリオレフィン系樹脂（ｄ）の１９０℃〜２５０℃における粘度比ηｃ／ηｄは０．２６〜２．４とした。樹脂種や層構成の詳細及び評価結果を表１に示す。
【００８４】
（実施例５）
上記、実施例２の各層厚みを接着層（ＩＶ）側から３０／１０／１０／１０／３０μｍに設定し、厚み比Ｒは０．２２とした５層インフレーションフィルムを得た。樹脂種や層構成の詳細及び評価結果を表１に示す。
【００８５】
（実施例６）
上記、実施例２の各層厚みを接着層（ＩＶ）側から２０／２０／１０／２０／２０μｍに設定し、厚み比Ｒは０．４４とした５層インフレーションフィルムを得た。樹脂種や層構成の詳細及び評価結果を表１に示す。
【００８６】
（実施例７）
上記、実施例２の各層厚みを接着層（ＩＶ）側から２０／１０／１０／１０／２０μｍに設定し、厚み比Ｒは０．２９とした５層インフレーションフィルムを得た。樹脂種や層構成の詳細及び評価結果を表１に示す。
【００８７】
（実施例８）
上記、実施例２の各層厚みを接着層（ＩＶ）側から２０／２０／２０／２０／２０μｍに設定し、厚み比Ｒは０．４０とした５層インフレーションフィルムを得た。樹脂種や層構成の詳細及び評価結果を表２に示す。
【００８８】
（実施例９）
上記、使用原料を用いて、樹脂層（ＩＶ）／接着層（ＩＩ）／バリア層（Ｉ）／接着層（ＩＩＩ）／樹脂層（Ｖ）の順序で前記（２）記載の共押出空冷インフレーション法により積層させた５層インフレーションフィルムを得た。各層の厚みは樹脂層（ＩＶ）側から３６／１５／８／１５／３６μｍに設定し、ブロー比は１．８とした。フィルム全体に対する接着層の厚み比Ｒは０．２７とし、接着層（ＩＩ）及び接着層（ＩＩＩ）中の環状オレフィン系樹脂のガラス転移温度は１３８℃とした。バリア層（Ｉ）にはエチレン・ビニルアルコール共重合体であるＥＴ３８０３ＲＢを用いた。樹脂種や層構成の詳細及び評価結果を表２に示す。
（実施例１０）
上記、実施例１の接着層（ＩＩ）及び接着層（ＩＩＩ）中の環状オレフィン系樹脂のガラス転移温度を７８℃とした５層インフレーションフィルムを得た。樹脂種や層構成の詳細及び評価結果を表２に示す。
（実施例１１）
上記、実施例７の非変性ポリオレフィン系樹脂（ｄ）をＬＬＤＰＥ２（ＮＣ５６６Ａ）に変更した５層インフレーションフィルムを得た。樹脂種や層構成の詳細及び評価結果を表２に示す。
（実施例１２）
上記、実施例１１の接着層（ＩＩ）及び接着層（ＩＩＩ）中の環状オレフィン系樹脂のガラス転移温度を１３４℃とした５層インフレーションフィルムを得た。樹脂種や層構成の詳細及び評価結果を表２に示す。
（実施例１３）
上記、実施例９の各層厚みを接着層（ＩＶ）側から４７／４／８／４／４７μｍに設定し、厚み比Ｒは０．０７とした５層インフレーションフィルムを得た。樹脂種や層構成の詳細及び評価結果を表２に示す。
（実施例１４）
上記、使用原料を用いて、バリア層（Ｉ）／接着層（ＩＩＩ）／樹脂層（Ｖ）の順序で前記（２）記載の共押出空冷インフレーション法により積層させた３層インフレーションフィルムを得た。各層の厚みはバリア層（Ｉ）側から２０／２０／２０μｍに設定し、ブロー比は１．４とした。フィルム全体に対する接着層の厚み比Ｒは０．２９とし、接着層（ＩＩＩ）中の環状オレフィン系樹脂のガラス転移温度は１３８℃とした。バリア層（Ｉ）にはＰＡ６／６６共重合体である２０３０ＣＡを用いた。樹脂種や層構成の詳細及び評価結果を表２に示す。
【００８９】
（比較例１）
上記、使用原料を用いて、樹脂層（ＩＶ）／接着層（ＩＩ）／バリア層（Ｉ）／接着層（ＩＩＩ）／樹脂層（Ｖ）の順序で前記（２）記載の共押出空冷インフレーション法により積層させた５層インフレーションフィルムを得た。各層の厚みは樹脂層（ＩＶ）側から３０／１０／２０／１０／３０μｍに設定し、ブロー比は１．４とした。フィルム全体に対する接着層の厚み比Ｒは０．２とし、接着層（ＩＩ）及び接着層（ＩＩＩ）には環状オレフィン系樹脂（ｃ）を用いていない。バリア層（Ｉ）にはＰＡ６／６６共重合体である２０３０ＣＡを用いた。樹脂種や層構成の詳細及び評価結果を表３に示す。
【００９０】
（比較例２）
上記、比較例１の各層厚みを接着層（ＩＶ）側から３０／３０／３０／３０／３０μｍに設定し、厚み比Ｒは０．４とした５層インフレーションフィルムを得た。樹脂種や層構成の詳細及び評価結果を表３に示す。
【００９１】
（比較例３）
上記、使用原料を用いて、樹脂層（ＩＶ）／接着層（ＩＩ）／バリア層（Ｉ）／接着層（ＩＩＩ）／樹脂層（Ｖ）の順序で前記（２）記載の共押出空冷インフレーション法により積層させた５層インフレーションフィルムを得た。各層の厚みは樹脂層（ＩＶ）側から４７／４／８／４／４７μｍに設定し、ブロー比は１．８とした。フィルム全体に対する接着層の厚み比Ｒは０．０７とし、接着層（ＩＩ）及び接着層（ＩＩＩ）には環状オレフィン系樹脂（ｃ）を用いていない。バリア層（Ｉ）にはエチレン・ビニルアルコール共重合体であるＥＴ３８０３ＲＢを用いた。樹脂種や層構成の詳細及び評価結果を表３に示す。
【００９２】
（比較例４）
上記、使用原料を用いて、樹脂層（ＩＶ）／接着層（ＩＩ）／バリア層（Ｉ）／接着層（ＩＩＩ）／樹脂層（Ｖ）の順序で前記（２記載の共押出空冷インフレーション法により積層させた５層インフレーションフィルムを得た。各層の厚みは樹脂層（ＩＶ）側から２０／２０／２０／２０／２０μｍに設定し、ブロー比は１．４とした。フィルム全体に対する接着層の厚み比Ｒは０．４とし、環状オレフィン系樹脂（ｃ）をバリア層（Ｉ）に隣接しない樹脂層（ＩＶ）及び樹脂層（Ｖ）に用いた。樹脂層（ＩＶ）及び樹脂層（Ｖ）中の環状オレフィン系樹脂（ｃ）の濃度は２９．４重量％とした。樹脂種や層構成の詳細及び評価結果を表３に示す。
【００９３】
（比較例５）
上記、比較例４の各層厚みを接着層（ＩＶ）側から３０／３０／３０／３０／３０μｍに設定し、厚み比Ｒは０．４とした５層インフレーションフィルムを得た。樹脂種や層構成の詳細及び評価結果を表３に示す。
【００９４】
（比較例６）
上記、比較例４の各層厚みを接着層（ＩＶ）側から３０／５／３０／５／３０μｍに設定し、厚み比Ｒは０．１とした５層インフレーションフィルムを得た。樹脂種や層構成の詳細及び評価結果を表３に示す。
【００９５】
【表１】
2020037266.tif 000002
【００９６】
【表２】
2020037266.tif 000003
【００９７】
【表３】
2020037266.tif 000004
【００９８】
（実施例１５、比較例７）
バリア層（Ｉ）にＰＡ６／６６共重合体を用いて、本願発明による実施例１５(前記実施例５と同一)と、接着層（ＩＩ）及び（ＩＩＩ）に、環状オレフィン系樹脂が含まれていない通常の接着性樹脂のみによる比較例７を対比して示す。
各々、上記、使用原料を用いて、表３に示す樹脂種や層構成により、樹脂層（ＩＶ）／接着層（ＩＩ）／バリア層（Ｉ）／接着層（ＩＩＩ）／樹脂層（Ｖ）の順序で前記（２−１）記載の共押出空冷インフレーション法により積層させた５層インフレーションフィルムを得た。評価結果を表４に示す。
【００９９】
（実施例１６、比較例８）
バリア層（Ｉ）にエチレン・ビニルアルコール樹脂を用いて、本願発明による実施例１６と、接着層（ＩＩ）及び（ＩＩＩ）に、環状オレフィン系樹脂が含まれていない通常の接着性樹脂のみによる比較例８（前記比較例３と同一）を対比して示す。
各々、上記、使用原料を用いて、表３に示す樹脂種や層構成により、樹脂層（ＩＶ）／接着層（ＩＩ）／バリア層（Ｉ）／接着層（ＩＩＩ）／樹脂層（Ｖ）の順序で前記（２−１）記載の共押出空冷インフレーション法により積層させた５層インフレーションフィルムを得た。評価結果を表４に示す。
【０１００】
【表４】
2020037266.tif 000005
【０１０１】
（評価）
表１〜３から明らかなように比較例１〜３の５層フィルムは、環状オレフィン系樹脂を用いていないためＴＤ引裂き時のずれ量が大きいだけでなく、引裂強度が高い。また、比較例４〜６の５層フィルムは、環状オレフィン系樹脂を用いているが、バリア層に隣接しない層に含有しているため、ＴＤ引裂き時のずれ量が大きいだけでなく、引裂強度が高い。これは、環状オレフィン系樹脂含有層とバリア層との間に一定の距離が存在するため、直線易引裂性を発現する環状オレフィン系樹脂含有層の破壊が、十分にバリア層まで伝播しないためと考えられる。
一方、本発明に基づく実施例１〜１３においては、バリア層に隣接する層の両側に本願発明の特徴である環状オレフィン系樹脂と変性ポリオレフィン系樹脂を含有する接着層を用いているため、引裂強度が低く、易引裂性に優れる。前述の比較例４〜６と比較すると、易引裂性の観点からは、バリア層に隣接する層に環状オレフィン系樹脂を含有することが重要であると考えられる。さらに、実施例１及び実施例１０から明らかなように、環状オレフィン系樹脂のガラス転移温度を１００℃以上、好ましくは１１５℃以上とすると、易引裂性に優れるだけでなく、直線引裂性にも優れる。また、実施例７及び実施例１１、実施例１２から明らかなように、特定のＭＦＲ領域の非変性ポリオレフィン系樹脂（ｄ）を選択することにより、易引裂性に優れるだけでなく、直線引裂性にも優れる。これら、環状オレフィン系樹脂のガラス転移温度及び非変性ポリオレフィン系樹脂のＭＦＲについては、特定の領域の樹脂成分を用いることにより、直線易引裂性に有利なモルフォロジーを形成することが可能となる。加えて、実施例９及び実施例１３から明らかなように、接着層のフィルム全体に対する厚み比を特定の比率以上とすることで、易引裂性に優れるだけでなく、直線引裂性にも優れる。これは、直線易引裂性を発現する環状オレフィン系樹脂含有層の破壊挙動が、フィルム全体としての引裂挙動を律速する臨界点を意味している。
実施例１４は、バリア層に隣接する層に、ガラス転移温度が１１５℃以上の環状オレフィン系樹脂と変性ポリオレフィン系樹脂を少なくとも含有する接着層（ＩＩＩ）を用いている。バリア層（Ｉ）が表面層であるため低カール性は十分ではないが、易引裂性と直線引裂き性に優れた積層体が得られている。
【０１０２】
実施例１５と比較例７、実施例１６と比較例８の対比によれば、本願発明における積層体と、接着層に環状オレフィン系樹脂を含有しない積層体を対比すると、本願実施例の積層体の方が、ＭＤ方向及びＴＤ方向における引張弾性率が高く、剛性に優れていること、エレメンドルフ引裂強度（ＴＤ）においては、本願実施例の方が低いため、易引裂性を示すこと、また、水蒸気透過率については、本願実施例の方が低いため、水蒸気バリア性に優れていることが確認される。
【０１０３】
以上より、本発明に基づく実施例１〜１６においては、バリア層を有するためにバリア性に優れるだけでなく、易引裂性に優れ、さらに実施例１〜９においては、直線引裂性にも優れるため、直線易引裂性や易開封性が要求されるバリア性易引裂フィルム及び易引裂包装材には好適である。